ИСКУССТВЕННАЯ ПОРОДА
ARTIFICIAL ROCK

Изобретение относится к промышленности строительных материалов.
Известна искусственная порода следующего состава, мас.%: цемент 25,0-30,0; мука и песок на основе карбоната кальция ≤55,0; оксиды металлов (железо, хром, свинец, ртуть) 2,0-12,0; кальциевые силикаты 2,0-3,0; силициды углерода 0,1-0,6; фторсиликаты ≤6,0; сульфаты железа и меди 0,4-0,8; щавелевая кислота 0,3-0,5; вода 10,0-23,0 [1].
Задача изобретения состоит в получении легкой и прочной искусственной породы.
Технический результат достигается тем, что искусственная порода из смеси, содержащей цемент, песок на основе карбоната кальция, окрашивающую добавку, воду, дополнительно включает пенообразователь ПБ-2000, карбоксиметилцеллюлозу. и суперпластификатор С-3 при следующем соотношении компонентов, мас.%: цемент 25,0-30,0; песок на основе карбоната кальция 40,0-43,5; окрашивающая добавка 3,0-10,0; вода 20,0-25,0; пенообразователь ПБ-2000 0,37-0,48; карбосиметилцеллюлоза 0,02-0,03; суперпластификатор С-3 1,1-1,5.
В таблице приведены составы искусственной породы.
3
Для получения искусственной породы подготавливают и дозируют сырьевые компоненты: портландцемент, песок на основе карбоната кальция, просеянный через сетку с отверстиями размером 0,14 мм, окрашивающую добавку, пенообразователь ПБ-2000 (соответствующий требованиям ТУ 2481-185-05744685-01, плотностью 1000-1200 кг/м, pH 7-10, кратность пены рабочего раствора с объемной долей пенообразователя 4%, устойчивость пены не менее 360 с), карбоксиметилцеллюлозу, суперпластификатор С-3, воду.
Таблица
Компоненты
Состав, мас.%:
1
2
3
Цемент
25,0
27,5
30,0
Песок на основе карбоната кальция
43,5
43,25
40,0
Окрашивающая добавка:
- сурик
-
-
3,0
- охра
-
5,0
-
- редоксайд
10,0
-
-
Вода
20,0
22,5
25,0
Пенообразователь ПБ-2000
0,37
0,42
0,48
Карбоксиметилцеллюлоза
0,03
0,03
0,02
Суперпластификатор С-3
1,1
1,3
1,5
В пеногенераторе взбивают пену из смеси пенообразователя ПБ-2000 с водой. Смешивание всех компонентов проводят в шнековом смесителе, в который сначала подают сухие компоненты: портландцемент, песок на основе карбоната кальция, окрашивающую добавку, а затем приготовленную пену, карбоксиметилцеллюлозу и суперпластификатор С-3. Из смесителя приготовленную смесь равномерно распределяют по площади предварительно смазанных маслом металлических форм и подают на тепловлажностную обработку, которую проводят по режиму 3+9+3 ч при температуре изотермической выдержки 90°C. Затем готовые изделия извлекают из форм и транспортируют на склад. Полученные изделия шлифуют и полируют. Прочность искусственной породы при сжатии составит не менее 3 МПа. Материал может быть эффективно использован для внутренней и наружной отделки архитектурных сооружений.
Источник информации
1. PL 268011, C04B 28/00, 1990.